КОМБИНИРОВАННЫЕ СИСТЕМЫ АМИН-ФУНКЦИОНАЛИЗИРОВАННЫЙ ОРГАНОСИЛАН/ЖИРНАЯ КИСЛОТА В КАЧЕСТВЕ ИНГИБИТОРОВ ПЯТЕН/КОРРОЗИИ ДЛЯ НАНЕСЕНИЯ НА АЛЮМИНИЙ И ЕГО СПЛАВЫ

1. Композиция для обработки поверхностей, содержащих алюминий, включающая продукт реакции, по меньшей мере, одного амин-функционализированного органосилана и/или его олигомера и/или его полимера и, по меньшей мере, одной жирной кислоты, которая характеризуется тем, что молярное соотношение аминогруппы/аминогрупп, по меньшей мере, одного амин-функционализированного органосилана и/или его олигомера и/или его полимера и, по меньшей мере, одной жирной кислоты составляет от 1.2:1 до 1:2, и что, по меньшей мере, один амин-функционализированный органосилан и/или его олигомер и/или его полимер связаны, по меньшей мере, с одной жирной кислотой посредством, по меньшей мере, одной солевой связи карбоновая кислота/амин и/или посредством, по меньшей мере, одной амидной связи.
2. Композиция по п. 1, которая характеризуется тем, что, по меньшей мере, 5 моль %, предпочтительно, по меньшей мере, 10 моль % и более предпочтительно, по меньшей мере, 15 моль % мостиков (определенных ИК-спектроскопией с Фурье-преобразованием) между, по меньшей мере, одним амин-функционализированным органосиланом и/или его олигомером и/или его полимером и, по меньшей мере, одной жирной кислотой, являются амидными связями.
3. Композиция по п. 1 или 2, которая характеризуется тем, что, по меньшей мере, один амин-функционализированный органосилан и/или его олигомер и/или его полимер представляет собой аминоалкил триалкоксисилан, предпочтительно 3-аминопропил триэтоксисилан, и/или его олигомер и/или его полимер.
4. Композиция по любому из предыдущих пунктов, которая характеризуется тем, что композиция включает, по меньшей мере, один олигомер и/или полимер амин-функционализированного органосилана.
5. Композиция по любому из предыдущих пунктов, которая характеризуется тем, что, по меньшей мере, одна жирная кислота имеет, по меньшей мере 8, предпочтительно по меньшей мере 12, более предпочтительно по меньшей мере 16 и особенно предпочтительно, по меньшей мере, 20 атомов углерода.
6. Композиция по любому из предыдущих пунктов, которая характеризуется тем, что, по меньшей мере, одна жирная кислота имеет разветвленный углеводородный хвост, предпочтительно, по меньшей мере, с одной боковой цепью, имеющей, по меньшей мере, 2 атома углерода и более предпочтительно, по меньшей мере, с одной боковой цепью, имеющей, по меньшей мере, 4 атома углерода.
7. Композиция по любому из предыдущих пунктов, которая характеризуется тем, что, по меньшей мере, одна жирная кислота имеет углеводородный хвост, показывающий, по меньшей мере, одну С=С двойную связь, предпочтительно по меньшей мере, одну С=С двойную связь в cis конфигурации.
8. Композиция по п. 5, которая характеризуется тем, что, по меньшей мере, одна жирная кислота представляет собой эруковую кислоту.
9. Композиция по любому из предыдущих пунктов, которая характеризуется тем, что, по меньшей мере, один амин-функционализированный органосилан и/или его олигомер и/или его полимер включен с концентрацией 0.005-0.4 мас. %, предпочтительно 0.01-0.2 мас. % и более предпочтительно 0.03-0.1 мас. %, и, по меньшей мере, одна жирная кислота включена с концентрацией 0.005-0.4 мас. %, предпочтительно 0.015-0.3 мас. % и более предпочтительно 0.05-0.14 мас. %.
10. Композиция по любому из предыдущих пунктов, которая характеризуется тем, что молярное соотношение аминогрупп, по меньшей мере, одного амин-функционализированного органосилана и/или его олигомера и/или его полимера и, по меньшей мере, одной жирной кислоты составляет от 1.1:1 до 1:1.5 и предпочтительно от 1.0:1 до 1:1.2.
11. Композиция по любому из предыдущих пунктов, которая характеризуется тем, что композиция дополнительно включает, 0.1-0.6 мас. % 2-амино-2-метил-пропанола, 0.1-0.6 мас. % триэтаноламина, 0.01-0.2 мас. % борной кислоты, 0.15-0.7 мас. % смеси додекандиовой кислоты и триэтаноламина с молярным соотношением приблизительно 1:1, 0.05-0.3 мас. % 3-амино-4-октанола, 0.05-0.3 мас. % полиэтиленоксида карбоновой кислоты, 0.01-0.2 мас. % двухосновной жирной кислоты, 0.1-0.6 мас. % полимеризируемой рицинолеиновой кислоты, 0.1-0.6 мас. % полимерного сложного эфира, 0.1-0.6 мас. % эруковой кислоты, 0.1-0.6 мас. % этоксилированного жирного спирта в качестве неионного сурфактанта, 0.01-0.2 мас. % 3-йод-2-пропимилбутилкарбамата, 0.001-0.02 смеси пеногасителей и 0.025-0.25 мас. % олеилового спирта (при условии, что все компоненты в сумме равняются 100 мас. %).
12. Композиция по любому из предыдущих пунктов, которая характеризуется тем, что композиция представляет собой водную композицию.
13. Композиция по любому из предыдущих пунктов, которая характеризуется тем, что величина рН композиции находится в диапазоне от 8.5 до 10.5 предпочтительно в диапазоне от 9.0 до 10.0 и более предпочтительно в диапазоне от 9.2 до 9.7.
14. Концентрат, который характеризуется тем, что композицию по любому из предыдущих пунктов получают путем разбавления указанного концентрата и необязательно регулированием величины рН.
15. Способ получения композиции по любому из предыдущих пунктов, который характеризуется тем, что
i) по меньшей мере, один амин-функционализированный органосилан и, по меньшей мере, одну жирную кислоту смешивают в молярном соотношении от 1.2:1 до 1:2 в среде, которая существенно не содержит воду, ii) при перемешивании смесь подвергают, по меньшей мере, на протяжении 15 минут, температуре, по меньшей мере, комнатной температуры, так, чтобы, по меньшей мере 5 моль % (определенные ИК-спектроскопией с Фурье-преобразованием) мостиков между, по меньшей мере, одним амин-функционализированным органосиланом и, по меньшей мере, одной жирной кислотой являлись амидными связями, и
iii) продукт реакции потом комбинируют с другими компонентами, так, что получают композицию для обработки поверхностей, содержащих алюминий, или концентрат такой композиции.
16. Способ по п. 15, который характеризуется тем, что стадию ii) проводят при комнатной температуре на протяжении более, чем 30 минут, предпочтительно более, чем 40 минут.
17. Способ по п. 15, который характеризуется тем, что стадию ii) проводят при температуре между приблизит. 70°С и приблизит. 90°С на протяжении более, чем 4 часов, предпочтительно на протяжении более, чем 6 часов и особенно предпочтительно на протяжении приблизит. 8 часов.
18. Способ обработки поверхностей, содержащих алюминий, который характеризуется тем, что поверхность, содержащую алюминий, приводят в контакт с композицией по любому из пп. 1-13.
19. Применение композиции по любому из пп. 1-13 в качестве существенно необразующей пятен смазочно-охлаждающей жидкости.
20. Применение композиции по любому из пп. 1-13 в качестве ингибитора коррозии для поверхностей, содержащих алюминий.